(57)【特許請求の範囲】
【請求項１】
ＣＦ2＝ＣＸ1Ｘ2（ただし、Ｘ1は水素原子またはフッ素原子、Ｘ2は水素原子、フッ素原子、塩素原子、炭素数３以下のパーフルオロアルキル基または炭素数３以下のパーフルオロアルコキシ基、を表す）で表される含フッ素モノマーのモノマー単位（ａ）、脂環型エチレン性モノマーのモノマー単位（ｂ）、式１で表されるモノマーのモノマー単位のエステル結合を加水分解した後、生成する水酸基を酸によって水酸基に再生可能な基でブロックしたモノマー単位（ｃ）を含む含フッ素ポリマー（Ａ）、光照射を受けて酸を発生する酸発生化合物（Ｂ）および有機溶媒（Ｃ）を含むことを特徴とするレジスト組成物。
ＣＨ2＝Ｃ（ＣＦ3）ＯＣＯＲ          式１
（式中、Ｒは炭素数１ないし６のアルキル基を表す。）
【請求項２】
ＣＦ2＝ＣＸ1Ｘ2（ただし、Ｘ1は水素原子またはフッ素原子、Ｘ2は水素原子、フッ素原子、塩素原子、炭素数３以下のパーフルオロアルキル基または炭素数３以下のパーフルオロアルコキシ基、を表す）で表される含フッ素モノマーのモノマー単位（ａ）、脂環基型エチレン性モノマーのモノマー単位（ｂ）、式１で表されるモノマーのモノマー単位を含む含フッ素ポリマー。
ＣＨ2＝Ｃ（ＣＦ3）ＯＣＯＲ          式１
（式中、Ｒは炭素数１ないし６のアルキル基を表す。）
【請求項３】
ＣＦ2＝ＣＸ1Ｘ2（ただし、Ｘ1は水素原子またはフッ素原子、Ｘ2は水素原子、フッ素原子、塩素原子、炭素数３以下のパーフルオロアルキル基または炭素数３以下のパーフルオロアルコキシ基、を表す）で表される含フッ素モノマーのモノマー単位（ａ）、脂環型エチレン性モノマーのモノマー単位（ｂ）、式１で表されるモノマーのモノマー単位のエステル結合を加水分解した後、生成する水酸基を酸によって水酸基に再生可能な基でブロックしたモノマー単位（ｃ）を含むレジスト用含フッ素ポリマー。
ＣＨ2＝Ｃ（ＣＦ3）ＯＣＯＲ          式１
（式中、Ｒは炭素数１ないし６のアルキル基を表す。）
【発明の詳細な説明】
【０００１】
【発明の属する技術分野】
本発明は、新規な含フッ素レジスト組成物に関する。さらに詳しくはＫｒＦレーザー、ＡｒＦレーザー等の遠紫外線、Ｆ2レーザー等の真空紫外線、Ｘ線、電子線等の各種放射線を用いる微細加工に有用な化学増幅型含フッ素光レジスト組成物に関する。
【０００２】
【従来の技術】
近年、半導体集積回路の製造工程において、回路パターンの細密化に伴い高解像度でしかも高感度の光レジスト材料が求められている。回路パターンが微細になればなるほど露光装置の光源の短波長が必須である。２５０ｎｍ以下のエキシマレーザーを用いるリソグラフィー用途に対しポリビニルフェノール系樹脂、脂環式アクリル系樹脂、ポリノルボルネン系樹脂等が提案されているが、充分なる解像性、感度を有するに至っていないのが現状である。
【０００３】
【発明が解決しようとする課題】
本発明の課題は、化学増幅型レジストとして特に放射線に対する透明性、ドライエッチング性に優れ、さらに感度、解像度、平坦性、耐熱性等に優れたレジストパターンを与えるレジスト組成物を提供することにある。
【０００４】
【課題を解決するための手段】
本発明は前述の問題点を解決すべくなされた以下の発明である。
【０００５】
ＣＦ2＝ＣＸ1Ｘ2（ただし、Ｘ1は水素原子またはフッ素原子、Ｘ2は水素原子、フッ素原子、塩素原子、炭素数３以下のパーフルオロアルキル基または炭素数３以下のパーフルオロアルコキシ基、を表す）で表される含フッ素モノマーのモノマー単位（ａ）、脂環基型エチレン性モノマーのモノマー単位（ｂ）、式１に示す２−アシルオキシ−３，３，３−トリフルオロプロペンのモノマー単位のエステル結合を加水分解した後、生成した水酸基を酸により再生可能な基でブロックしたモノマー単位（ｃ）を含む含フッ素ポリマー（Ａ）、光照射を受けて酸を発生する酸発生化合物（Ｂ）および有機溶媒（Ｃ）を含むことを特徴とするレジスト組成物。
ＣＨ2＝Ｃ（ＣＦ3）ＯＣＯＲ          式１
（式中、Ｒは炭素数１ないし６のアルキル基を表す。）
【０００６】
ＣＦ2＝ＣＸ1Ｘ2（ただし、Ｘ1は水素原子またはフッ素原子、Ｘ2は水素原子、フッ素原子、塩素原子、炭素数３以下のパーフルオロアルキル基または炭素数３以下のパーフルオロアルコキシ基、を表す）で表される含フッ素モノマーのモノマー単位（ａ）、脂環基型エチレン性モノマーのモノマー単位（ｂ）、前記式１に示す２−アシルオキシ−３，３，３−トリフルオロプロペンのモノマー単位を含む含フッ素ポリマー。
【０００７】
【発明の実施の形態】
以下、本発明の組成物について具体的に説明する。
【０００８】
含フッ素ポリマー（Ａ）は、含フッ素モノマーのモノマー単位（ａ）、脂環型エチレン性モノマーのモノマー単位（ｂ）および酸によって水酸基に再生可能な基でブロックした特定の構造を有するモノマー単位（ｃ）（以下、各モノマー単位をモノマー単位（ａ）、モノマー単位（ｂ）、モノマー単位（ｃ）という）を必須成分として含有する。
【０００９】
ＣＦ2＝ＣＸ1Ｘ2で表される含フッ素モノマー（ａ）としては、Ｘ1がフッ素原子で、かつＸ2がフッ素原子、パーフルオロアルキル基またはパーフルオロアルコキシ基である化合物が好ましい。これ以外の好ましいモノマーとしてはフッ化ビニリデンがある。含フッ素モノマー（ａ）としては、特にテトラフルオロエチレン、ヘキサフルオロプロピレン、フッ化ビニリデン、アルコキシ基の炭素数が３以下のパーフルオロ（アルキルビニルエーテル）が好ましい。これらのモノマーは単独でも２種以上併用も可能である。
【００１０】
脂環型エチレン性モノマー（ｂ）は付加重合性のエチレン性二重結合を有する脂環式炭化水素である。「付加重合性のエチレン性二重結合」とは、エチレンの１又は２個の水素原子をヘテロ原子又は炭素原子で結合する置換基により置換した付加重合性の二重結合をいう。この重合性二重結合は脂環内にあっても脂環外にあってもよい。また、脂環式炭化水素は単環の化合物に限られず、多環や縮合多環の化合物であってもよい。脂環外にエチレン性二重結合を有する脂環式エチレン性モノマーとしては、ビニル基、ビニルオキシ基、アリル基などが結合したシクロアルカン、ビシクロアルカン、トリシクロアルカンなどがあり、また脂環内にエチレン性二重結合を有するモノマーとしては、シクロアルケンやビシクロアルケンなどがある。
【００１１】
具体的な脂環型エチレン性モノマー（ｂ）としてはたとえば以下の化合物が挙げられる。ビニルシクロヘキサン、ビニルアダマンタン、ビニルノルボルナン類、ビニルビシクロオクタン、シクロヘキシルビニルエーテル、アダマンチルビニルエーテル類、ノルボルニルビニルエーテル類、ビシクロオクチルビニルエーテル類、ノルボルネン類、ノルボルナジエン。
【００１２】
２−アシルオキシ−３，３，３−トリフルオロプロペンとしては、前記の式１に示すものである。式中、Ｒで表されるアルキル基は、炭素数１ないし６であり、特に１〜３が好ましく、また、直鎖状でも分岐状でも良く、置換基を有していても良い。このアルキル基の具体例としては、酢酸トリフルオロイソプロペニル、プロピオン酸トリフルオロイソプロペニル、酪酸トリフルオロイソプロペニルが挙げられる。
【００１３】
モノマー単位（ｃ）の生成に関係する、エステル部分の水酸基への転換反応は、通常の加水分解反応により実施される。すなわち水酸基に加水分解できるエステル結合を有する含フッ素ポリマーの有機溶剤溶液に水酸化アルカリ金属のアルコール溶液を加え、室温から１００℃の温度下で加熱攪拌した後、得られるアルコキシドをプロトン酸により処理することにより変換可能である。
【００１４】
変換された水酸基を、酸によって水酸基を再生可能な基によりブロックした構造としては、水酸基の水素原子を、アルキル基、アルコキシカルボニル基、アシル基、環状エーテル基などにより置換した構造が挙げられる。水酸基の水素原子を置換するのに好ましいアルキル基としては、置換基（アリール基、アルコキシ基など）を有していても良い炭素数１〜６のアルキル基が挙げられる。これらのアルキル基の具体例としては、炭素数６以下のアルキル基（ｔｅｒｔ−ブチル基など）、全炭素数７〜２０のアリール基置換アルキル基（ベンジル基、トリフェニルメチル基、ｐ−メトキシベンジル基、３，４−ジメトキシベンジル基など）、全炭素数８以下のアルコキシアルキル基（メトキシメチル基、（２−メトキシエトキシ）メチル基、ベンジルオキシメチル基など）が挙げられる。水酸基の水素原子を置換するのに好ましいアルコキシカルボニル基としては、全炭素数８以下のアルコキシカルボニル基があり、ｔｅｒｔ−ブトキシカルボニル基などが挙げられる。水酸基の水素原子を置換するのに好ましいアシル基としては、全炭素数８以下のアシル基があり、ピバロイル基、ベンゾイル基、アセチル基などが挙げられる。水酸基の水素原子を置換するのに好ましい環状エーテル基としてはテトラヒドロピラニル基などが挙げられる。
【００１５】
変換された水酸基を、酸によって水酸基を再生可能な基によりブロックするためには、アルコール類やカルボン酸またはこれらの活性誘導体などを反応させる。これらの活性誘導体としては、アルキルハライド、酸塩化物、酸無水物、クロル炭酸エステル類、ジアルキルジカーボネート（ジ−ｔｅｒｔ−ブチル  ジカーボネートなど）、３，４−ジヒドロ−２Ｈ−ピランなどが挙げられる。水酸基をブロック化するのに有用な試薬の具体例は、 A. J. PearsonおよびW. R. Roush編、Handbook of Reagents for Organic Sybthesis: Activating Agents  and Protecting Groups, John Wiley & Sons (1999) に記載されている。
【００１６】
含フッ素ポリマー（Ａ）における各モノマー単位の割合はモノマー単位（ａ）：モノマー単位（ｂ）：モノマー単位（ｃ）＝２０〜５０モル％：２０〜５０モル％：３０〜７０モル％であることが好ましい。モノマー単位（ａ）の割合が少なすぎると光線透過率が低下する傾向にあり、モノマー単位（ｃ）の割合が少なすぎるかまたはモノマー単位（ａ）の割合が高すぎると現像性が低下する傾向にあり、モノマー単位（ｂ）の割合が少なすぎると耐熱性が低下する傾向にある。
【００１７】
含フッ素ポリマー（Ａ）は、モノマー単位（ａ）、モノマー単位（ｂ）およびモノマー単位（ｃ）を必須のモノマー単位として含むが、その特性を損なわない範囲でそれら以外の共重合性モノマー、好ましくはラジカル重合性モノマーのモノマー単位を含んでもよい。他のモノマー単位の割合は２０モル％以下が好ましい。
【００１８】
含フッ素ポリマー（Ａ）の分子量は、後述する有機溶媒に均一に溶解し、基材に均一に塗布できる限り特に限定されないが、通常そのポリスチレン換算数平均分子量は１０００〜１０万が適当であり、好ましくは２０００〜２万である。数平均分子量が１０００未満であると、得られるレジストパターンが不良になったり、現像後の残膜率の低下、パターン熱処理時の形状安定性が低下したりする不具合を生じやすい。また数平均分子量が１０万を超えると組成物の塗布性が不良となったり、現像性が低下したりする場合がある。
【００１９】
含フッ素ポリマー（Ａ）は、所定割合の前記モノマーを重合開始源の下で共重合させることにより得られる。重合開始源としては、重合反応をラジカル的に進行させるものであればなんら限定されないが、例えばラジカル発生剤、光、電離放射線などが挙げられる。特にラジカル発生剤が好ましく、過酸化物、アゾ化合物、過硫酸塩などが例示される。
【００２０】
重合の方法もまた特に限定されるものではなく、モノマーをそのまま重合に供するいわゆるバルク重合、モノマーを溶解するフッ化炭化水素、塩化炭化水素、フッ化塩化炭化水素、アルコール、炭化水素、その他の有機溶剤中で行う溶液重合、水性媒体中で適当な有機溶剤存在下あるいは非存在下に行う懸濁重合、水性媒体に乳化剤を添加して行う乳化重合などが例示される。
【００２１】
重合を行う温度、圧力も特に限定されるものではないが、０〜２００℃の範囲で設定することが好ましく、室温から１００℃が好ましい。圧力は１０ＭＰａ以下の範囲が好ましく用いられ、３ＭＰａ以下の範囲が特に好ましい。
【００２２】
光照射を受けて酸を発生する酸発生化合物（Ｂ）としては、通常の化学増幅型レジスト材に使用されている酸発生化合物が採用可能である。すなわち、ジアリールヨードニウム塩、トリアリールスルホニウム塩、アリールフェニルジアゾニウム塩、トリアルキルスルホニウム塩、のようなオニウム塩、トリクロロメチル−ｓ−トリアジン類などが挙げられる。
【００２３】
（Ｃ）成分の有機溶媒は（Ａ）、（Ｂ）両成分を溶解するものであれば特に限定されるものではない。メチルアルコール、エチルアルコール等のアルコール類、アセトン、メチルイソブチルケトン、シクロヘキサノン等のケトン類、酢酸エチル、酢酸ブチル等の酢酸エステル類、トルエン、キシレン等の芳香族炭化水素、プロピレングリコールモノメチルエーテル、プロピレングリコールモノエチルエーテル等のグリコールモノアルキルエーテル類、プロピレングリコールモノメチルエーテルアセテート、カルビトールアセテート等のグリコールモノアルキルエーテルエステル類などが挙げられる。
【００２４】
本発明のレジスト組成物における各成分の割合は、通常含フッ素ポリマー（Ａ）１００質量部に対し酸発生化合物（Ｂ）０．１〜２０質量部および有機溶媒（Ｃ）５０〜２０００質量部が適当である。好ましくは、含フッ素ポリマー（Ａ）１００質量部に対し酸発生化合物（Ｂ）０．１〜１０質量部および有機溶媒（Ｃ）１００〜１０００質量部である。
【００２５】
本発明のレジスト組成物には塗布性の改善のために界面活性剤、酸発生パターンの調整のために含窒素塩基性化合物、基材との密着性を向上させるために接着助剤、組成物の保存性を高めるために保存安定剤等を目的に応じ適宜配合できる。また本発明のレジスト組成物は、各成分を均一に混合した後０．２〜２μｍのフィルターによってろ過して用いることが好ましい。
【００２６】
本発明のレジスト組成物をシリコーンウエハなどの基板上に塗布乾燥することによりレジスト膜が形成される。塗布方法には回転塗布、流し塗布、ロール塗布等が採用される。形成されたレジスト膜上にパターンが描かれたマスクを介して光照射が行われ、その後現像処理がなされパターンが形成される。
【００２７】
照射される放射線としては、波長４３６ｎｍのｇ線、波長３６５ｎｍのｉ線等の紫外線、波長２４８ｎｍのＫｒＦレーザー、波長１９３ｎｍのＡｒＦレーザー、波長１５７ｎｍのＦ2レーザー等の遠紫外線や真空紫外線、電子線、及びＸ線が挙げられる。本発明のレジスト組成物は、特に波長２００ｎｍ以下の紫外線（以下、短波長紫外線という）が光源として使用される用途に有用なレジスト組成物である。
【００２８】
現像処理液としては、各種アルカリ水溶液が適用される。水酸化ナトリウム、水酸化カリウム、水酸化アンモニウム、テトラメチルアンモニウムハイドロオキサイド、トリエチルアミン等が例示可能である。
【００２９】
【実施例】
以下、実施例により本発明をさらに詳しく説明するが、本発明はこれらの実施例にのみに限定されるものではない。まず実施例に先立ち本発明で使用したポリマーの合成例を示す。なお、Ｒ１１３はトリクロロトリフルオロエタン（有機溶媒）、ＴＦＥはテトラフルオロエチレン、ＨＦＰはヘキサフルオロプロピレン、ＰＴＦＥはポリテトラフルオロエチレンを表す。
【００３０】
合成例１
脱気した撹拌機付きの内容積０．２リットルのステンレス製オートクレーブに、Ｒ１１３を１２０ｇ仕込み、ＴＦＥ１５．０ｇ、ノルボルネン７．１ｇ、酢酸トリフルオロイソプロペニル１２．０ｇを導入した。４０℃に昇温し、１０質量％のジイソプロピルパーオキシジカーボネートのＲ１１３溶液４ｍｌを圧入し重合を開始した。４０℃に達した時点での圧力は０．１０ＭＰａであった。７時間反応後圧力は０．０８ＭＰａに低下した。オートクレーブを室温まで冷却後、未反応ガスをパージし、ポリマー溶液を取り出した。得られたポリマー溶液をメタノールに投入しポリマーを析出させ、洗浄後５０℃にて真空乾燥を行い、４．６ｇの含フッ素ポリマーを得た。
【００３１】
得られたポリマーの組成はＴＦＥ単位／ノルボルネン単位／酢酸トリフルオロイソプロペニル単位＝３５／３０／３５（モル％）であった。得られたポリマーの分子量をＧＰＣで測定したところ、ポリスチレン換算数平均分子量は５０００であった。
【００３２】
ポリマー３ｇをテトラヒドロフラン３０ｇに溶解し、水酸化ナトリウム１０質量％含有するエタノール溶液２５ｍｌと混合後、室温で４８時間攪拌し、その後希塩酸で中和した。ＩＲスペクトルにてカルボニル基の消失と水酸基の生成を確認後、ポリマーを単離乾燥した。
【００３３】
合成例２、３
連鎖移動剤（メタノール）を１０ｇ、２０ｇ追加すること以外合成例１と同様な方法で実施した。ポリマー組成はそれぞれ３４／３１／３５モル％、３８／３０／３２モル％、数平均分子量はそれぞれ４３００および３５００であった。
【００３４】
合成例４
脱気した撹拌機付きの内容積０．２リットルのステンレス製オートクレーブに、Ｒ１１３を１２０ｇ仕込み、ＴＦＥ１５．０ｇ、ノルボルナジエン６．９ｇ、酢酸トリフルオロイソプロペニル１２．０ｇを導入した。４０℃に昇温し、１０質量％のジイソプロピルパーオキシジカーボネートのＲ１１３溶液４ｍｌを圧入し重合を開始した。４０℃に達した時点での圧力は０．１１ＭＰａであった。５時間反応後圧力は０．０９ＭＰａに低下した。オートクレーブを室温まで冷却後、未反応ガスをパージし、ポリマー溶液を取り出した。得られたポリマー溶液をメタノールに投入しポリマーを析出させ、洗浄後５０℃にて真空乾燥を行い、３．８ｇの含フッ素ポリマーを得た。
【００３５】
得られたポリマーの組成はＴＦＥ単位／ノルボルナジエン単位／酢酸トリフルオロイソプロペニル単位＝３５／３５／３０（モル％）であった。得られたポリマーの分子量をＧＰＣで測定したところ、ポリスチレン換算数平均分子量は４０００であった。
【００３６】
ポリマー３ｇをテトラヒドロフラン３０ｇに溶解し、水酸化ナトリウムを１０質量％含有するエタノール溶液３５ｍｌと混合後、室温で４８時間攪拌し、その後希塩酸で中和した。ＩＲスペクトルにてカルボニル基の消失と水酸基の生成を確認後、ポリマーを単離乾燥した。
【００３７】
合成例５
脱気した撹拌機付きの内容積０．２リットルのステンレス製オートクレーブに、Ｒ１１３を１２０ｇ仕込み、ＨＦＰ２２．５ｇ、シクロヘキシルビニルエーテル９．５ｇ、酢酸トリフルオロイソプロペニル１２．０ｇを導入した。４０℃に昇温し、１０質量％のジイソプロピルパーオキシジカーボネートのＲ１１３溶液４ｍｌを圧入し重合を開始した。４０℃に達した時点での圧力は０．０６ＭＰａであった。６時間反応後圧力は０．０４５ＭＰａに低下した。オートクレーブを室温まで冷却後、未反応ガスをパージし、ポリマー溶液を取り出した。得られたポリマー溶液をメタノールに投入しポリマーを析出させ、洗浄後５０℃にて真空乾燥を行い、５．１ｇの含フッ素ポリマーを得た。
【００３８】
得られたポリマーの組成はＴＦＥ単位／シクロヘキシルビニルエーテル単位／酢酸トリフルオロイソプロペニル単位＝３４／４５／２１（モル％）であった。得られたポリマーの分子量をＧＰＣで測定したところ、ポリスチレン換算数平均分子量は８３００であった。
【００３９】
得られたポリマー３ｇをテトラヒドロフラン３０ｇに溶解し、水酸化ナトリウムを１０質量％含有するエタノール溶液３５ｍｌと混合後、室温で４８時間攪拌し、その後希塩酸で中和した。ＩＲスペクトルにてカルボニル基の消失と水酸基の生成を確認後、ポリマーを単離乾燥した。
【００４０】
合成例６
合成例１で合成したポリマー３ｇをＮ，Ｎ−ジメチルアセトアミド１０ｇに溶解し、この溶液の中にジ−ｔｅｒｔ−ブチル−ジカーボネート４．６ｇを加え、かき混ぜて完全に溶解したのち、かき混ぜながらトリエチルアミン２．１ｇを約１分間かけて滴下した。滴下終了後、そのまま約３時間かき混ぜた。次いで、得られた溶液に対して２０倍量の純水を加え、かき混ぜて水酸基がｔｅｒｔ−ブトキシカルボニルオキシ基で置換された含フッ素ポリマーを析出させた。該析出物を純水で洗浄、脱水、乾燥して、水酸基がｔｅｒｔ−ブトキシカルボニルオキシ基で置換された含フッ素ポリマー３．５ｇを得た。
【００４１】
合成例７〜１０
合成例２〜５で合成したポリマーを合成例６と同様な方法で処理し、含フッ素ポリマーを得た。
【００４２】
実施例１
合成例６で合成した含フッ素ポリマー１００質量部とトリメチルスルホニウムトリフレート５質量部をシクロヘキサノン７００質量部に溶解させ、口径０．１μｍのＰＴＦＥ製フィルターを用いろ過してレジスト用の組成物を製造した。ヘキサメチルジシラザンで処理したシリコン基板上に、上記のレジスト組成物を回転塗布し塗布後８０℃で２分間加熱処理して、膜厚０．３μｍのレジスト膜を形成した。この膜の吸収スペクトルを紫外可視光光度計で測定したところ１９３ｎｍの透過率は７４％であった。
【００４３】
窒素置換した露光実験装置内に、上記のレジスト膜を形成した基板を入れ、その上に石英板上にクロムでパターンを描いたマスクを密着させた。そのマスクを通じてＡｒＦエキシマレーザ光を照射し、その後８０℃で２分間露光後ベークを行った。現像はテトラメチルアンモニウムヒドロキシド水溶液(０.１５質量％)で、２３℃で２分間行い、続けて１分間純水で洗浄した。その結果、露光量２５ｍＪ／cm2でレジスト膜の露光部のみが現像液に溶解除去され、ポジ型の０.３０μｍラインアンドスペースパターンが得られた。
【００４４】
実施例２〜５
合成例２〜５で合成した含フッ素ポリマーを用い、実施例１と同様の方法で実施した。その結果を表１に示す。
【００４５】
【表１】
0004461575.tif 000002
【００４６】
実施例６
実施例１〜５のレジスト膜のエッチング耐性を測定した。その結果を表２に示す。
【００４７】
【表２】
0004461575.tif 000003
【００４８】
エッチング耐性：アルゴン／オクタフルオロシクロブタン／酸素混合ガスプラズマによりエッチング速度を測定し、ノボラック樹脂を１としたとき、１．０及びそれ未満であるものを◎、１より大１．２未満のものを〇、１．２より大なるものを×とした。
【００４９】
【発明の効果】
本発明のレジスト組成物は、化学増幅型レジストとして特に短波長紫外線に対する透明性、ドライエッチング性に優れ、さらに感度、解像度、平坦性、耐熱性等に優れたレジストパターンを容易に形成できる。